(57)【要約】【課題】高い耐久性能を有し、移動体からの振動衝撃を低減しする塗料であって、その塗膜を形成した構築物の破壊を低減できる塗料と、その塗料塗膜を形成した構築物を提供する【解決手段】樹脂材料３０．０〜８０．０重量％、グラファイト２．３〜１２．０重量％、構造助剤１０．０〜４５．０重量％並びに粘度調整剤０．５〜１５．０重量％及び／又は可塑剤０．５〜１５．０重量％を含有し、グラファイトが、不定形で粒径が１００１〜２０００μｍの範囲にある大粒径グラファイトをグラファイト全量中０．１〜１０．０重量％含有する塗料、及び、この塗料で形成された塗膜を有する構築物。【選択図】なし【特許請求の範囲】
【請求項１】
樹脂材料３０．０〜８０．０重量％、グラファイト２．３〜１２．０重量％、構造助剤１０．０〜４５．０重量％並びに粘度調整剤０．５〜１５．０重量％及び／又は可塑剤０．５〜１５．０重量％を含有し、グラファイトが、不定形で粒径が１００１〜２０００μｍの範囲にある大粒径グラファイトをグラファイト全量中０．１〜１０．０重量％含有することを特徴とする塗料。
【請求項２】
請求項１記載の塗料で形成された塗膜を有する構築物。
【発明の詳細な説明】
【技術分野】
【０００１】
本発明は、高い耐久性能を有し、移動体からの振動衝撃を低減しする塗料であって、その塗膜を形成した構築物の破壊を低減できる塗料に関するものである。
【背景技術】
【０００２】
従来、接地面積が非常に小さい硬質プラスチック、硬質ゴムなどの車輪を有する台車などに重量物を載せて一般的な塗料を塗布した所を移動させると、移動時に発生する振動衝撃により、下地床面からの破壊が進み比較的短い期間で塗膜が剥離する問題があった。そのため、例えば防塵などの機能を保持するために、何度も補修を繰り返すか、または床面の耐久性を向上させるために高強度コンクリートを使って基礎からの打ち直しを行うなどの問題があった。
【特許文献１】特開平８−１４３７９３号公報
【発明の開示】
【発明が解決しようとする課題】
【０００３】
本発明は、従来技術における上記の問題点を解決した高耐久性塗料及びその塗膜を形成した構築物を提供するものである。
【課題を解決するための手段】
【０００４】
本発明は、不定形で粒径が１００１〜２０００μｍの範囲にあるグラファイトを含む塗料で、その塗膜で形成された構築物に対し、高い耐久性能を有する塗料を提供するものである。
また、この塗料を例えば中塗り塗料として用い、使用する下塗り塗料、上塗り塗料を使用目的にあわせ、高い耐久性を維持しながら構成される塗膜を形成した構築物を提供するものである。
【０００５】
本発明は次のものに関する。
（１）  樹脂材料３０．０〜８０．０重量％、グラファイト２．３〜１２．０重量％、構造助剤１０．０〜４５．０重量％並びに粘度調整剤０．５〜１５．０重量％及び／又は可塑剤０．５〜１５．０重量％を含有し、グラファイトが、不定形で粒径が１００１〜２０００μｍの範囲にある大粒径グラファイトをグラファイト全量中０．１〜１０．０重量％含有することを特徴とする塗料。
（２）上記の塗料で形成された塗膜を有する構築物。
【発明の効果】
【０００６】
本発明の塗料は、不定形で粒径が１００１〜２０００μｍの範囲にあるグラファイトを一般的なグラファイトに含む塗料であり、その塗膜で形成された構築物に対し、高い耐久性を与えることができるものである。
また、この塗料を、例えば中塗り塗料として用い、使用する下塗り塗料、上塗り塗料を使用目的にあわせて選択使用することにより、高い耐久性を維持しながら様々な特性を有する塗膜を形成することができる。また、本発明の塗料を中塗り塗料として用いた場合、従来から問題となっていた構成塗膜の耐久性の低さ、下地からの剥離、上塗りのクラック等も抑制させことができ、構築物の床面等に、極めて耐久性に優れた塗膜を形成することができる。
【発明を実施するための最良の形態】
【０００７】
本発明で使用するグラファイトは、一般的なグラファイトに不定形で粒径が１００１〜２０００μｍの大粒径グラファイトを混入して使用する。全グラファイトの含有量は塗料中に２．３〜１２．０重量％であり、５．０〜１２．０重量％が好ましく、７．０〜１０．０重量％がより好ましい。不定形で粒径が１００１〜２０００μｍの大粒径グラファイトは全グラファイト量中、０．１〜１０．０重量％含有され、０．３〜５．０重量％含有されることが好ましく、０．５〜２．０重量％含有されることがより好ましい。ここで全グラファイト量が、３．０重量％未満であると耐久性能が低下し、１２．０重量％を超えると塗料のバランスがくずれ、接着力などの低下、粘度の上昇などがある。また、不定形で粒径が１００１〜２０００μｍの大粒径グラファイトの含有量が０．１重量％未満であると耐久性能が低下し、１０．０重量％を超えると塗装後の仕上がり外観に悪影響を及ぼすとともに塗料バランスがくずれ、接着力、耐クラック性が低下し、粘度の低減などがある。全グラファイト中の大粒径グラファイト以外のグラファイトは、粒径が１μｍ以上、１００１μｍ未満であることが好ましく、５〜９００μｍであることがより好ましく、１０〜８００μｍであることがさらに好ましい。
【０００８】
本発明に使用される構造助剤としては、顔料など種々のものが挙げられ、例えば炭酸カルシウム、タルク、硫酸バリウム等が挙げられるが、炭酸カルシウムが好ましい。前記構造助剤の含有量は、塗料中、１０．０〜４５．０重量％であり、２０．０〜４０．０重量％が好ましく、２５．０〜３５．０重量％がより好ましい。ここで構造助剤の含有量が１０．０重量％未満であると構造付与性効果がなく、５０．０重量％を超えると塗料の耐久性、接着力、耐クラック性が低下し、粘度の上昇などがある。
【０００９】
本発明に用いられる樹脂材料は、通常、樹脂と必要に応じて用いられる反応硬化剤からなる。樹脂としては、アルキド樹脂、アミノアルキド樹脂、アクリル樹脂、フェノール樹脂、ユリア樹脂、メラミン樹脂、エポキシ樹脂、ポリウレタン樹脂、ポリ塩化ビニル樹脂、ポリ酢酸ビニル樹脂等の合成樹脂があり、中でもエポキシ樹脂が好ましい。またエポキシ樹脂は、ビスフェノールＡ型エポキシ樹脂、ビスフェノールＡ型ジグリシジルエーテル樹脂等があるが、中でもビスフェノールＡ型エポキシ樹脂が好ましい。またエポキシ樹脂の反応硬化剤としては、ポリアミン、変性ポリアミン、変性脂肪族ポリアミン等があるが、中でも変性脂肪族ポリアミンが好ましい。
【００１０】
樹脂材料の配合量は、塗料中３０．０〜８０．０重量％、好ましくは３５．０〜７０．０重量％、より好ましくは４０．０〜６０．０重量％である。２０．０重量％未満では塗料粘度の増加により作業性が低下する傾向があり、更に耐久性も低下する。一方８０．０重量％を超えると硬化性、耐久性が劣る傾向がある。
【００１１】
粘度調整剤又は可塑剤としては、ＤＯＰ等のフタル酸エステル、ＴＥＰ、ＴＢＰ、ＰＧＥ、ベンジルアルコール、アセチルクエン酸系可塑剤、エポキシ系可塑剤、トリメット系可塑剤等があげられる。粘度調整剤及び可塑剤は、各々単独で用いてもよいし、両者を併用してもよい。粘度調整剤及び可塑剤の配合量は、使用する場合、各々、塗料中０．５〜１５．０重量％であり、好ましくは５．０〜１２．０重量％、より好ましくは７．０〜１０．０重量％である。０．５重量％未満では低温時の可とう性が劣る傾向があり、一方１５．０重量％を超えると硬化性、耐久性が劣る傾向がある。
【００１２】
本発明での塗料には、一般に上記成分と共にその他の成分を必要に応じて充填又は混練して製造される。このような成分としては、顔料分散剤、消泡剤、レベリング剤、有機溶剤等がある。
【００１３】
本発明に用いられる顔料分散剤としては、例えば、ポリカルボン酸のアルキルアミン塩、アルキルアンモニウム塩、アルキルロールアンモニウム塩、アクリル系共重合物のアンモニウム塩、ポリカルボン酸ナトリウム塩、ポリカルボン酸アンモニウム塩、ポリカルボン酸アミノアルコール塩、ポリアミノアマイド系カルボン酸塩、ポリアミノアマイド系の極性酸エステル塩等が挙げられる。
【００１４】
本発明に用いられる消泡剤としては、例えば、ビニル系重合物（ディスパロンＰ４２０、楠本化成(株)製商品名）、アクリル系重合物（ディスパロンＯＸ−７０、楠本化成(株)製商品名）、シリコン添加アクリル系重合物（ディスパロンＯＸ−６６、楠本化成(株)商品名）等が挙げられる。
【００１５】
顔料分散剤及び消泡剤を用いる場合、それらの量は特に制限はないが、通常、塗料中、それぞれ０．０１〜５．０重量％が好ましく、０．０５〜３．０重量％がより好ましく、０．１〜１．０重量％がさらに好ましい。０．０１重量％未満では、塗料の分散、消泡性が低くなる傾向がある。一方５．０重量％を超えると、分散、消泡性は良好であるが、塗装時において塗膜表面にはじきや柚子肌現象が生じやすくなる。
【００１６】
本願発明に用いられるレベリング剤としては、例えば、アクリル系重合物（ディスパロン１９７０、１９８０−５０、１９８５−５０、楠本化成(株)製商品名）、シリコン系重合物（ディスパロン−１１７１、楠本化成(株)製商品名）等が挙げられる。
レベリング剤を用いる場合、その量は特に制限はないが、通常、塗料中、０．１〜５．０重量％が好ましく、０．３〜３．０重量％がより好ましく、０．５〜２．０重量％が更に好ましい。０．１重量％未満では、レベリング効果が不十分となる傾向があり、５．０重量％を超えると、使用する上塗り材のハジキや付着性が低下する傾向がある。
【００１７】
塗料の製造方法は特に制限はないが、まず、グラファイトと、顔料等の構造助剤を分散させる必要がある。この方法としては通常、樹脂材料及び顔料を有機溶剤と混合し、この混合物を三本ロール、ボールミル、サンドミル、ビーズミル、ニーダー等の各種分散、混錬装置を用いて混合、分散させて行うことができる。粘度調整剤が樹脂材料を溶解可能なものである場合には、粘度調整剤を有機溶剤の代わりに用いてもよい。。また、樹脂材料の樹脂と顔料とを有機溶剤又は粘度調整剤等と混練し、別個に、樹脂材料の硬化剤を有機溶剤（又は粘度調整剤）と混練しておき、塗料の使用直前に両混練物を混合、混練してもよい。
【００１８】
このとき用いる有機溶剤としては特に制限はなく、例えば、ケトン系、アルコール系、芳香族系等が挙げられる。具体的には、アセトン、メチルエチルケトン、シクロヘキサン、エチレングリコール、プロピレングリコール、メチルアルコール、エチルアルコール、イソプロピルアルコール、ｎ-ブチルアルコール、ベンゼン、トルエン、キシレン、乳酸エチル、酢酸エチル等が挙げられる。これらは単独で用いても、２種類以上を併用してもよい。
【００１９】
ただし、後述するように、有機溶剤の選定は、顔料、分散剤等、他の材料との組み合わせにおいて適切に決められるものであり、場合によっては、ある有機溶剤を用いると樹脂との相溶性が低下し、塗料としての性能が特定の範囲からはずれることになれば、その有機溶剤はその系には使用できないことは自明である。したがって、用いる有機溶剤に制限はないが、その系に適した有機溶剤を選定しなければならない。
【００２０】
また、顔料分散の際、上記の顔料分散剤を用いると顔料の分散性や分散安定性が良好になり好ましい。
【００２１】
顔料分散の際の顔料分散剤は、顔料１００重量部に対して１０重量部以下で用いることが好ましい。また、グラファイト、他の構造助剤等は顔料分散時に加えてもよく、分散後に加えてもよい。同様に有機溶剤も顔料の分散時に全量用いてもよく、有機溶剤の一部を分散後に加えてもよい。ただし、有機溶剤は分散時の樹脂及び顔料の全量１００重量部に対して、分散時に少なくとも５重量部以上用いることが好ましい。５重量部未満では、分散時の粘度が高すぎて、特にボールミル、サンドミル、ビーズミル等で分散する場合には分散が困難になる可能性がある。
【００２２】
次にこのようにして得られた塗料の塗布方法としては、刷毛塗り、ローラ刷毛塗り、コテ塗りで行うが、その中でもコテ塗りが好ましい。
さらに塗布後、硬化させて塗膜化させる方法については、自然乾燥、加熱乾燥の方法があるがその中でも自然乾燥が望ましい。
【００２３】
本発明の塗料は、建造物の床を構築するコンクリート、アスファルト等の構築物に、下塗り材等で下地処理をした基材に塗装するのが好ましい。例えばエポキシ樹脂系等の下塗り材を１０〜１００μｍの厚さで塗装した後、本発明の塗料を塗布し、更に上塗り塗料、たとえばエポキシ樹脂系塗料、ウレタン樹脂系塗料等を塗装するのが好ましい。
以上の方法により本発明の塗料、及びそれを塗膜形成し、高い耐久性を有する構成層を有する塗膜を形成した構築物が得られる。
【００２４】
下塗り材には、溶剤タイプあるいは水系タイプのエポキシ樹脂系下塗り塗料、ウレタン樹脂系下塗り塗料、アクリル樹脂系下塗り塗料等を構築物に塗布し、構築物との接着性を向上させて使用する。
【００２５】
上塗り塗料には、例えば、無溶剤タイプで厚塗り塗装ができるエポキシ樹脂系、ウレタン樹脂系、ＭＭＡ樹脂系塗料等を塗布し、仕上がり外観を向上させ、上塗り塗料の有するその他の機能を発揮させながら、高い耐久性を有する構成層及び構築物が得られる。
【実施例】
【００２６】
以下、本発明を実施例により詳細に説明するが、本発明は実施例に何ら制限されるものではない。なお実施例中、特にことわりのないかぎり、「％」は「重量％」「部」は「重量部」を示す。
【００２７】
［実施例１〜１１］
【表１−１】
2008019332.tif 000002
【表１−２】
2008019332.tif 000003
【００２８】
以下に、表中の各材料を説明する。
アデカレジンEp４２００：  商品名、旭電化(株)製ビスフェノールＡ型エポキシ樹脂
ＢＹＫ−Ｗ９３５：  商品名、ビックケミー社製（高分子ポリカルボン酸の塩）
ディスパロンＰ４２０：  商品名、楠本化成(株)製消泡剤（ビニル系重合物）
ＦのＣＢ−Ａ：  商品名、日立化成工業(株)製グラファイト
ＧのＣＢ−Ａ：  商品名、日立化成工業(株)製グラファイト
アデカハードナーＥＨ４５１Ｋ：  商品名、旭電化(株)製変性脂肪族ポリアミン
【００２９】
表１−１に示すＡ〜Ｈの成分をディゾルバーで混合し、主剤とした。
表１−２に示すＩ及びＪは、別配合としディゾルバーで混合し、硬化剤とした。
【００３０】
表１−１、表１−２で示した配合をそれぞれ混合した後、主剤・硬化剤を４対１の割合で混合し、エポキシ溶剤型コンクリート用下塗り材（日立化成工材(株)製、商品名ハイスターＥＰ下塗り材）上にそれぞれコテで塗装した。
【００３１】
［比較例１−１１］
【表２−１】
2008019332.tif 000004
【表２−２】
2008019332.tif 000005
【００３２】
表２−１に示すＡ〜Ｈの成分をディゾルバーで混合し、主剤とした。
表２−２に示すＩ及びＪは、別配合としディゾルバーで混合し、硬化剤とした。
【００３３】
表２−１、表２−２で示した配合をそれぞれ混合した後、主剤・硬化剤を４対１の割合で混合し、エポキシ溶剤型コンクリート用下塗り材の上にそれぞれコテで塗装した。
但し、［比較例２〜４］については、エポキシ樹脂のエポキシ当量と変性脂肪族ポリアミンの持つ活性水素量から配合量を求め、各配合に見合った量の硬化剤を混合した（比較例２は、Ａ：Ｉ＝８２：３４．８、比較例３は、Ａ：Ｉ＝１８：７．７、比較例４は、Ａ：Ｉ＝６６：２８となる量で混合した。）。
【００３４】
［比較例１２］
【表３】
2008019332.tif 000006
【００３５】
表３で示した配合をそれぞれ混合した後、エポキシ溶剤型コンクリート用下塗り材の上に、コテで塗装した。
【００３６】
［比較例１３］
【表４】
2008019332.tif 000007
【００３７】
表４で示した配合をそれぞれ混合した後、エポキシ溶剤型コンクリート用下塗り材の上に、コテで塗装した。
【００３８】
［比較例１４］
更にエポキシ溶剤型コンクリート用下塗り材（日立化成工材(株)製、商品名ハイスターＥＰ下塗り材）の上に、エポキシ無溶剤型反応系塗料［比較例１］をコンクリートブロックに直接塗布したものを比較とした。
【００３９】
［試験板の作製］
（１）エポキシ溶剤型コンクリート用下塗り材を３０ｃｍ角コンクリートブロックに塗装し乾燥した後、［実施例１〜１１］で調製した塗料を塗装、乾燥膜厚が０．５〜１５．０ｍｍの範囲になるように塗装し、乾燥後、上塗り塗料（エポキシ無溶剤型反応系塗料、日立化成工材(株)製、商品名ハイスターＥＦ８４１０）を塗布したものを試験体とした。上塗り塗料は、塗装無しの場合（［実施例１２、１３］）と、乾燥塗装膜厚を０．２ｍｍ〜５．０ｍｍの範囲になるように塗装したもの（［実施例１〜１１］［比較例１〜１４］）との場合に分け、試験板（１）を作製した。。
［比較例１〜１３］についても同様に作製した。
（２）ＪＩＳ−Ｋ５６００に準じて作製した試験片に（１）同様に塗装を行い、試験板（２）を作製した。
［塗膜試験］
（１）  耐久性試験
上記の方法で作製した試験板（１）を常温で７日間乾燥後、ＪＩＳ−Ｋ５６００−５−３に準じ１ｋｇの鉄球を１００ｃｍの高さから落下させ、塗膜の浮き、剥離、クラックなどの状態を観察し、その耐性回数を評価した。
評価結果は、［比較例１２］を規準とし、耐性回数が３倍以上を良好とした。
判定基準は  ○：３倍以上、△：３倍未満２倍以上、×：２倍未満
（２）  その他の試験
上記の方法で作製した試験板（２）を常温で７日間乾燥後、ＪＩＳ−Ｋ５６００に準じ、その他の各種塗膜試験を行い、その結果を評価した。試験項目、判定基準は、以下の通りである。
塗料粘度    ：主剤、硬化剤を混合した直後の塗料の好ましい粘度範囲を１０〜２０Ｐａ・ｓとし、その範囲内のもの＝○  それ以外＝×  
塗装作業性  ：コテ塗り作業において、コテ捌き、平滑性、硬化性の３点から
一般エポキシ上塗り塗料と比較して同等もしくはそれ以上＝○
それよりも劣るもの＝×
塗装外観    ：塗装後、塗膜外観が平滑＝○  ムラ、段差あり＝×
下地付着性  ：下地モルタルとの接着強度が建研式試験機を用いて下地母材破壊で、尚且つ１．９６ＭＰａ（２０ｋｇｆ／ｃｍ2）以上＝○、それ以下＝×
（試験方法は、塗り床工業会に示すＮＮＫ−００５に従った）
上塗作業性：上記塗装膜厚で塗装した際、中塗り材を隠蔽できるもの、塗装時、コテ捌きに問題が無いもの＝○、それ以外＝×
上塗付着性：ＪＩＳ−Ｋ５６００−５−６に準じ、の２ｍｍ×２ｍｍ×１００個の碁盤目試験において９０％以上付着した場合＝○、それ以下＝×
耐クラック性：ＪＩＳ−Ｋ５６００−５−１に準じ、厚み０．８ｍｍの鉄板に塗装し、硬化乾燥後折り曲げ試験を実施し、φ＝１０ｍｍ、９０°折り曲げにおいてクラック等異常が発生しない場合＝○、それ以外＝×
【００４０】
［実施例１２、１３］
尚［実施例３］の上塗り塗装無しを［実施例１２］、［実施例９］の上塗り塗装無しを［実施例１３］として評価した。
【００４１】
これらの試験結果を以下の表にまとめた。
【表５】
2008019332.tif 000008
尚、総合判定は、評価項目において全て満足したものを○とし、ひとつでも満足できないものがある場合は、×とした。
【００４２】
表５で示した塗膜性能試験結果から［実施例］［比較例］を中塗り材として塗布し、一般的な下塗り材、上塗り材の構成層の一部として組み合わせ、評価を行なった。
［実施例１〜１１］は、塗料中に、樹脂材料（樹脂及び硬化剤）を５３．６重量％（主剤中の樹脂量：４７重量％、硬化剤中の硬化剤量：８０重量％）、全グラファイト量を２．４〜１２重量％（主剤中の全グラファイト量：３〜１５重量％）とし、そこに不定形で粒径が１００１〜２０００μｍの範囲にあるグラファイトを全グラファイトの量に対して０．１〜１０．０重量％含有するものとし、粘度調整剤を１０．４重量％（主剤中の粘度調整剤量：８重量％、硬化剤中の粘度調整剤量：２０重量％）、構造助剤としての体質顔料を２１．６〜３１．２重量％（主剤中の構造助剤量：２７〜３９重量％）を配合して評価した結果で、いずれも耐久性、塗装作業性、塗装外観など全ての評価項目において満足できる性能を得ることができた。
また［実施例１２、１３］に示すように上塗りを塗装せずに本発明品だけで耐久性を試験を行った結果、高い耐久性を得ることができた。
【００４３】
［比較例１］は、［実施例３〜９］と比較したもので、塗料中にグラファイトを全く使用せず、体質顔料のみを塗料中に含有量３３．６重量％（主剤中の含有量４２重量％）配合し、塗膜性能試験を行った結果であって、耐久性、下地付着性、耐クラック性に対して目標とする性能は得られなかった。
【００４４】
［比較例２］は使用するグラファイト量は本発明の範囲内とし、使用する樹脂材料量、体質顔料量が本発明の範囲を外れた場合の評価とした。
［実施例］の塗料中の樹脂材料量：５３．６重量％（主剤中の樹脂材料量：４７重量％）、塗料中の体質顔料量：２１．６〜３１．２重量％（主剤中の体質顔料量：２７〜３９重量％）
［比較例２］の塗料中の樹脂材料量：８１．４重量％（主剤中の樹脂材料量：８２重量％）、塗料中の体質顔料量：０重量％（主剤中の体質顔料量：０重量％）
【００４５】
［比較例３］は、全グラファイト量、樹脂材料量、体質顔料量が本発明の範囲を外れた場合の評価とした。
［比較例３］の塗料中の全グラファイト量：１３．７重量％（主剤中の全グラファイト量：１３．５重量％）、樹脂材料量：２３．４重量％（主剤中の樹脂材料量：１８重量％）、塗料中の体質顔料量：４７．９重量％（主剤中の体質顔料量：５２．５重量％）
【００４６】
また［比較例４］は体質顔料量のみ本発明の範囲を外れたもので比較評価した。
［比較例４］の塗料中の体質顔料量：５．９重量％（主剤中の体質顔料量：８重量％）
【００４７】
その結果、［比較例２〜４］では、いずれも耐久性、塗料粘度、下地付着性などで目標とする性能が得られなかった。
【００４８】
［比較例５〜１１］は全グラファイト量及び／又は不定形で粒径が１００１〜２０００μｍの範囲にある大粒径グラファイトの含有量が本発明の範囲を外れたもので比較評価したもので、その結果、耐久性が向上しないものや、塗料粘度が所定の範囲を外れたもの、上塗りの作業性が低下したものなどがあった。更に全てにおいて耐クラック性の向上がみられなかった。
［比較例５］の塗料中の全グラファイト量：２．２重量％（主剤中の全グラファイト量：２．７５重量％）
［比較例６］の塗料中の全グラファイト量：２．４重量％（主剤中の全グラファイト量：３重量％）、大粒径グラファイト量：０重量％
［比較例７］の塗料中の全グラファイト量：８重量％（主剤中の全グラファイト量：１０重量％）、大粒径グラファイト量：０重量％
［比較例８］の塗料中の全グラファイト量：９．６重量％（主剤中の全グラファイト量：１２重量％）、全グラファイト量中の大粒径グラファイト量：２０重量％
［比較例９］の塗料中の全グラファイト量：１２重量％（主剤中の全グラファイト量：１５重量％）、大粒径グラファイト量：０重量％
［比較例１０］の塗料中の全グラファイト量：１２．１２重量％（主剤中の全グラファイト量：１５．１５重量％）、全グラファイト量中の大粒径グラファイト量：１重量％
［比較例１１］の塗料中の全グラファイト量：１２．４重量％（主剤中の全グラファイト量：１５．５重量％）、全グラファイト量中の大粒径グラファイト量：９．７重量％
【００４９】
［比較例１３、１４］は、一般的に用いられるモルタルの代表例だが、いずれも耐久性は得られなかった。